(57)【要約】    本開示は、水性組成物を提供する。当該水性組成物は、多段ラテックスポリマー粒子を含む。多段ラテックスポリマー粒子は、（Ａ）（ｉ）ｎ−メチロール官能性モノマー、および（ｉｉ）第１のビニルモノマーを含む第１段階のポリマーと、（Ｂ）（ｉ）ホルムアルデヒド捕捉モノマー、および（ｉｉ）第２のビニルモノマーを含む第２段階のポリマーとを含む。第１段階のポリマーは第２段階のポリマーに結合している。  【選択図】なし【特許請求の範囲】
【請求項１】
多段ラテックスポリマー粒子を含む水性組成物であって、前記多段ラテックスポリマー粒子は、
（Ａ）
（ｉ）ｎ−メチロール官能性モノマー、
（ｉｉ）第１のビニルモノマーを含む、第１段階のポリマーと、
（Ｂ）
（ｉ）ホルムアルデヒド捕捉モノマー、
（ｉｉ）第２のビニルモノマーを含む、第２段階のポリマーと、を含み、
前記第１段階のポリマーが前記第２段階のポリマーに結合されている、水性組成物。
【請求項２】
多段ラテックスポリマー粒子を含む水性組成物であって、前記多段ラテックスポリマー粒子は、
（Ａ）
（ｉ）ｎ−メチロールアクリルアミド、
（ｉｉ）第１のビニルモノマーを含む、第１段階のポリマーと、
（Ｂ）
（ｉ）ｎ−（２−メタクリロイルオキシエチレン）エチレン尿素、
（ｉｉ）第２のビニルモノマーを含む、第２段階のポリマーと、を含み、
前記第１段階のポリマーが前記第２段階のポリマーに結合されている、水性組成物。
【請求項３】
前記第１段階のポリマーが、前記第１段階のポリマーの乾燥重量に基づいて、１重量％〜１０重量％の、前記ｎ−メチロールアクリルアミドの重合単位を含む、請求項２に記載の水性組成物。
【請求項４】
前記第２段階のポリマーが、前記第２段階のポリマーの乾燥重量に基づいて、１重量％〜１５重量％の、前記ｎ−（２−メタクリロイルオキシエチレン）エチレン尿素の重合単位を含む、請求項２または３に記載の水性組成物。
【請求項５】
前記第１のビニルモノマーおよび前記第２のビニルモノマーが、それぞれ独立して、アクリロニトリル、アクリル酸ブチル、アクリル酸エチル、メタクリル酸メチル、メタクリル酸アリル、スチレン、ジビニルベンゼン、およびそれらの組み合わせからなる群から選択される、請求項１〜４のいずれか１項に記載の水性組成物。
【請求項６】
前記粒子が、バインダー粒子、微小球粒子、およびそれらの組み合わせからなる群から選択される、請求項１〜５のいずれか１項に記載の水性組成物。
【請求項７】
前記多段ラテックスポリマー粒子が、０．０３μｍ〜１μｍ未満のＤ５０粒子サイズを有するバインダー粒子である、請求項１〜６のいずれか１項に記載の水性組成物。
【請求項８】
前記多段ラテックスポリマー粒子が、１μｍ〜２０μｍのＤ５０粒子サイズを有する微小球粒子である、請求項１〜７のいずれか一項に記載の水性組成物。
【請求項９】
前記水性組成物の全重量に基づいて、
１重量％〜４０重量％のバインダー粒子と、
５重量％〜８０重量％の微小球粒子と、を含む、請求項１〜８のいずれか１項に記載の水性組成物。
【請求項１０】
前記組成物が０〜１０．０ｐｐｍのナッシュホルムアルデヒド含有量を有する、請求項１〜９のいずれか１項に記載の水性組成物。
【請求項１１】
請求項１〜１０のいずれか１項に記載の水性組成物と接触している不織布を含む物品。
【請求項１２】
不織布、
前記不織布上のコーティングを含む物品であって、前記コーティングが、多段ラテックスポリマー粒子を含む組成物を含み、前記多段ラテックスポリマー粒子が、
（Ａ）
（ｉ）ｎ−メチロールアクリルアミド、
（ｉｉ）第１のビニルモノマーを含む、第１段階のポリマーと、
（Ｂ）
（ｉ）ｎ−（２−メタクリロイルオキシエチレン）エチレン尿素、
（ｉｉ）第２のビニルモノマーを含む、第２段階のポリマーと、を含み、
前記第１段階のポリマーが前記第２段階のポリマーに結合している、物品。
【請求項１３】
前記第１段階のポリマーが、前記第１段階のポリマーの乾燥重量に基づいて、１重量％〜１０重量％の、前記ｎ−メチロールアクリルアミドの重合単位を含む、請求項１２に記載の物品。
【請求項１４】
前記第２段階のポリマーが、前記第２段階のポリマーの乾燥重量に基づいて、１重量％〜１５重量％の、前記ｎ−（２−メタクリロイルオキシエチレン）エチレン尿素の重合単位を含む、請求項１２または１３に記載の物品。
【請求項１５】
前記第１のビニルモノマーおよび前記第２のビニルモノマーが、それぞれ独立して、アクリロニトリル、アクリル酸ブチル、アクリル酸エチル、メタクリル酸メチル、メタクリル酸アリル、スチレン、ジビニルベンゼン、およびそれらの組み合わせからなる群から選択される、請求項１２〜１４のいずれか一項に記載の物品。
【請求項１６】
前記粒子が、バインダー粒子、微小球粒子、およびそれらの組み合わせからなる群から選択される、請求項１２〜１５のいずれか一項に記載の物品。
【請求項１７】
前記多段ラテックスポリマー粒子が、０．０３μｍ〜１μｍ未満のＤ５０粒子サイズを有するバインダー粒子である、請求項１２〜１６のいずれか一項に記載の物品。
【請求項１８】
前記多段ラテックスポリマー粒子が、１μｍ〜２０μｍのＤ５０粒子サイズを有する微小球粒子である、請求項１２〜１６のいずれか一項に記載の物品。
【請求項１９】
前記組成物が０〜１０．０ｐｐｍのナッシュホルムアルデヒド含有量を有し、前記物品が３０％〜１００％の湿潤張力保持率を有する、請求項１２〜１８のいずれか一項に記載の物品。
【請求項２０】
前記物品が１〜２の粘着性評価を有する、請求項１２〜１９のいずれか一項に記載の物品。
【発明の詳細な説明】
【背景技術】
【０００１】
ラテックスポリマー粒子を含む水性組成物は、布地のバインダーとして使用される。ラテックスポリマーは、水性組成物でコーティングされた布地から形成される物品の機械的特性を高めるため、望ましくは自己架橋性であり、従来、ｎ−メチロールアクリルアミド（ＭＯＡ）モノマーなどのｎ−メチロール官能基を有するモノマーで形成されている。しかしながら、ｎ−メチロール官能性モノマーは、フィルム形成中の自己架橋メカニズムの副産物としてホルムアルデヒドを生成することが知られている。
【０００２】
当技術分野は、布地用の架橋可能なバインダーとしての使用に適したラテックスポリマー粒子を含む水性組成物の必要性を認識している。当技術分野はさらに、許容可能な量のホルムアルデヒドを含むラテックスポリマー粒子を含む水性組成物の必要性を認識している。
【発明の概要】
【０００３】
本開示は、物品を提供する。水性組成物は、多段ラテックスポリマー粒子を含む。多段ラテックスポリマー粒子には、（Ａ）（ｉ）ｎ−メチロール官能性モノマー、および（ｉｉ）第１のビニルモノマーを含む第１段階のポリマーと、（Ｂ）（ｉ）ホルムアルデヒド捕捉モノマー、および（ｉｉ）第２のビニルモノマーを含む第２段階のポリマーとを含む。第１段階のポリマーは第２段階のポリマーに結合している。
【０００４】
本開示は、別の水性組成物を提供する。水性組成物は、多段ラテックスポリマー粒子を含む。多段ラテックスポリマー粒子には、（Ａ）（ｉ）ｎ−メチロールアクリルアミド、および（ｉｉ）第１のビニルモノマーを含む第１段階のポリマーと、（Ｂ）（ｉ）ｎ−（２−メタクリロイルオキシエチレン）エチレン尿素、および（ｉｉ）第２のビニルモノマーを含む第２段階のポリマーとを含む。第１段階のポリマーは第２段階のポリマーに結合している。
【０００５】
本開示は物品も提供する。物品は、不織布および不織布上のコーティングを含み、コーティングは、多段ラテックスポリマー粒子を含む組成物を含む。多段ラテックスポリマー粒子には、（Ａ）（ｉ）ｎ−メチロール官能性モノマー、および（ｉｉ）第１のビニルモノマーを含む第１段階のポリマーと、（Ｂ）（ｉ）ホルムアルデヒド捕捉モノマー、および（ｉｉ）第２のビニルモノマーを含む第２段階のポリマーとを含む。第１段階のポリマーは第２段階のポリマーに結合している。
【０００６】
定義
元素周期表へのいかなる言及も、ＣＲＣ  Ｐｒｅｓｓ，Ｉｎｃ．によって１９９０−１９９１に発行されたものへの言及である。この表における元素の族への言及は、族の番号付けの新しい表記法による。
【０００７】
米国特許慣行の目的のため、いかなる参照される特許、特許出願、または刊行物の内容も、特に定義の開示（本開示に具体的に提供されるいかなる定義とも矛盾しない程度まで）および当該技術分野の一般知識に関して、それらの全体が参照により組み込まれる（またはその同等の米国版が、参照によりそのように組み込まれる）。
【０００８】
本明細書に開示される数値範囲は、下限値および上限値を含む、下限値および上限値からの全ての値を含む。明示的な値を含有する範囲（例えば、１、２、または３〜５、または６、または７の範囲）の場合、２つの明示的な値の間の部分範囲が含まれる（例えば、上記の範囲１〜７には、部分範囲１〜２、２〜６、５〜７、３〜７、５〜６等）。
【０００９】
反対の記載がない限り、または当該技術分野において慣習的にそうでないと述べられていない限り、文脈から示唆されない限り、全ての部およびパーセントは重量を基準としており、全てのテスト方法は本開示の出願日現在のものである。
【００１０】
「アルキル」および「アルキル基」とは、飽和直鎖状、環状、または分岐状炭化水素基を指す。好適なアルキル基の非限定的な例として、メチル、エチル、ｎ−プロピル、ｉ−プロピル、ｎ−ブチル、ｔ−ブチル、ｉ−ブチル（または２−メチルプロピル）などが挙げられる。一実施形態では、アルキル基は、１〜２０個の炭素原子を有する。
【００１１】
「アルケニル」または「アルケニル基」は、少なくとも１つのＣ＝Ｃ二重結合を含むヒドロカルビル基を指す。アルキル基は、直鎖状、環状、または分枝状であり得る。好適なアルケニル基の非限定的な例には、エテニル基、ｎ−プロペニル基、ｉ−プロペニル基、ｎ−ブテニル基、ｔ−ブテニル基、ｉ−ブテニル基などが挙げられる。
【００１２】
「水性」は、水を含む組成物を指す。水性組成物は、水性組成物の総重量に基づいて、２０重量％、または２５重量％、または３０重量％、または３５重量％、４０重量％、または４５重量％、または５０重量％、または５５重量％、または６０重量％、または６５重量％、または７０重量％〜７５重量％、または８０重量％、または８５重量％、または９０重量％、または９５重量％、または９９重量％、または１００重量％未満の水を含む。
【００１３】
「アラルキル」および「アラルキル基」は、１つ以上の水素原子をアリール基で置き換えることによって芳香族炭化水素から誘導される有機ラジカルを指す。
【００１４】
「アリール」および「アリール基」は、芳香族炭化水素から１個の水素原子を欠失することによって芳香族炭化水素から誘導される有機ラジカルを指す。アリール基は、単環系および／または縮合環系であってもよく、これらの各環は、好適には、５〜７個、好ましくは５個または６個の原子を含む。２つ以上のアリール基が単結合を介して結合している構造も含まれる。具体的な例には、限定されないが、フェニル、トリル、ナフチル、ビフェニル、アントリル、インデニル、フルオレニル、ベンゾフルオレニル、フェナントリル、トリフェニレニル、ピレニル、ペリレニル、クリセニル、ナフタセニル、フルオランテニル等が含まれる。
【００１５】
「ブレンド」、「ポリマーブレンド」などの用語は、２つ以上のポリマーの組成物である。そのようなブレンドは、混和性であっても、そうでなくてもよい。このようなブレンドは、相分離していても、していなくてもよい。そのようなブレンドは、透過電子分光法、光散乱、Ｘ線散乱、ならびにドメイン構成を測定および／または特定するために使用される任意の他の方法から決定されるような、１つ以上のドメイン構成を含んでも含まなくてもよい。
【００１６】
「組成物」「組成」という用語は、組成物を含む材料の混合物と並んで、組成物の材料から形成された反応生成物および分解生成物を指す。
【００１７】
用語「含む（ｃｏｍｐｒｉｓｉｎｇ）」、「含む（ｉｎｃｌｕｄｉｎｇ）」、「有する（ｈａｖｉｎｇ）」、およびそれらの派生語は、具体的に開示されているか否かにかかわらず、追加の構成要素、工程または手順の存在を排除することを意図していない。疑念を避けるために、「含む」という語の使用を通じて請求項に記載される全ての組成物は、反対の記述がない限り、重合されているかどうかに関わらず、追加の添加剤、助剤、または化合物を含み得る。対照的に、「〜から本質的になる」という用語は、任意の後続の詳述の範囲から、操作性に必要不可欠ではないものを除き、任意の他の構成成分、工程または手順を除外する。「〜からなる（ｃｏｎｓｉｓｔｉｎｇ  ｏｆ）」という用語は、具体的に記述または列挙されていない任意の成分、ステップ、または手順を除外する。「または」という用語は、別途記載がない限り、列挙された部材を個々に、および任意の組み合わせで指す。単数形の使用は、複数形の使用を含み、逆もまた同様である。
【００１８】
「架橋性」および「硬化性」は、物品に成形される前または後のポリマーが、硬化も架橋もされておらず、実質的な架橋を誘導した処理に供されても曝露されてもいないが、ポリマーが、このような処理（例えば、水への曝露、または乾燥）に供されるかまたは曝露されたときに実質的な架橋をもたらす添加剤（複数可）または官能基を含むことを示す。
【００１９】
「架橋された」および同様の用語は、ポリマー組成物は、物品に成形される前または後に、９０重量パーセント以下のキシレンまたはデカリン抽出物（ｅｘｔｒａｃｔａｂｌｅ）（すなわち、１０重量パーセント以上のゲル含有量）を有することを示す。
【００２０】
「ジエン」は、炭素原子間に２つの二重結合を含有する不飽和炭化水素である。ジエンは、６〜１５個の炭素原子を有する共役、非共役、直鎖、分岐鎖または環式の炭化水素ジエンであり得る。好適なジエンの非限定的な例には、１，４−ヘキサジエン、１，６−オクタジエン、１，７−オクタジエン、１，９−デカジエンが含まれる。
【００２１】
「生地」は、個々の繊維または糸から形成された織られた構造または不織の（編まれたなど）構造である。
【００２２】
「繊維」および類似の用語は、絡み合ったフィラメントの細長いカラムを指す。繊維径は、様々な方法で測定および報告することができる。一般に、繊維径は、１つのフィラメントあたりのデニールで測定される。デニールは、繊維の長さ９，０００メートルあたりのその繊維のグラムとして定義される繊維用語である。モノフィラメントは、一般に、１５を超える、通常は３０を超える１つのフィラメントあたりのデニールを有する押出ストランドを指す。細いデニール繊維とは、一般に、１５デニール以下の繊維を指す。マイクロデニール（別名マイクロファイバー）は、一般に、直径が１００マイクロメートル以下のファイバーを指す。
【００２３】
「フィラメント」および類似の用語は、概して円形の断面、および１０を超える長さ対直径の比を有する細長い材料の単一の連続したストランドを指す。
【００２４】
「ハロゲン」とは、フッ素（Ｆ）、塩素（Ｃｌ）、臭素（Ｂｒ）、ヨウ素（Ｉ）、アスタチン（Ａｔ）を含む元素周期表のｌＵＰＡＣグループ１７の元素である。
【００２５】
「ヘテロ原子」とは、炭素または水素以外の原子である。ヘテロ原子は、周期表の第ＩＶ、Ｖ、ＶＩ、およびＶＩＩ族からの非炭素原子であり得る。ヘテロ原子の非限定的な例としては、Ｆ、Ｎ、Ｏ、Ｐ、Ｂ、Ｓ、およびＳｉが挙げられる。
【００２６】
「ヒドロカルビル」および「炭化水素」という用語は、分岐または非分岐、飽和または不飽和、環式、多環式または非環式の種を含む水素および炭素の原子のみを含有する置換基を指す。非限定的な例には、アルキル基、シクロアルキル基、アルケニル基、アルカジエニル基、シクロアルケニル基、シクロアルカジエニル基、アリール基、およびアルキニル基が含まれる。
【００２７】
「ニット生地」は、手によって、編み針で、または機械上で、一連の連結したループ内で糸または線維を絡み合せることから形成される。生地は、縦編みまたは横編み、平編み、および丸編みによって形成することができる。好適な縦編みの非限定的な例としては、トリコット、ラッセルパワーネット、およびレースが挙げられる。好適な横編みの非限定的な例としては、丸編み、平編み、およびシームレス（これは多くの場合丸編みのサブセットと見なされる）が挙げられる。
【００２８】
「ラテックスポリマー」は、水性乳化重合によって調製されたポリマー化合物である。ラテックスポリマーは、連続水性媒体全体に懸濁した粒子として存在する、安定した分散液である。
【００２９】
「不織の」は、ランダムに差し込まれているが、ニット生地の場合のように識別可能な様式ではない、個々の繊維またはより糸の構造を有するウェブまたは生地である。
【００３０】
「ポリマー」は、同じタイプであるか異なるタイプであるかにかかわらず、モノマーを重合することによって調製されるポリマー化合物である。したがって、ポリマーという総称は、「ホモポリマー」（微量の不純物がポリマー構造に組み込まれ得るという理解の下で、１種類のモノマーのみから調製されたポリマーを指すために用いられる）、および「インターポリマー」という用語を包含し、これはコポリマー（２つの異なる種類のモノマーから調製されたポリマーを指すのに用いられる）、ターポリマー（３つの異なる種類のモノマーから調製されるポリマーを指すのに用いられる）、および４つより多くの異なる種類のモノマーから調製されるポリマーを含む。微量の不純物、例えば、触媒残渣が、ポリマー中および／またはポリマー内に組み込まれ得る。また、例えばランダム、ブロック等の全ての形態のコポリマーも包含する。ポリマーは、多くの場合、特定のモノマーまたはモノマーの種類に「基づいて」、特定のモノマー含有量を「含む」など、１つ以上の特定のモノマー「から作られる」ものと言及されるが、この文脈では、「モノマー」という用語は、特定されたモノマーの重合残留物を指し、非重合種には言及していないことが理解されることに留意されたい。一般に、本明細書中のポリマーは、対応するモノマーの重合形態である「単位」に基づくものを指す。
【００３１】
「置換ヒドロカルビル」および「置換炭化水素」は、１つ以上の非ヒドロカルビル置換基で置換されたヒドロカルビル基を指す。非ヒドロカルビル置換基の非限定的な例としては、ヘテロ原子、ヘテロ原子含有部分、酸素含有部分（例えば、アルコール、アクリレート、アクリル酸、アルデヒド、カルボン酸、エステル、エーテル、ケトン、およびペルオキシド基）、ならびに窒素含有部分（例えば、アミド、アミン、アゾ、イミド、イミン、ニトレート、ニトリル、およびニトライト基）が挙げられる。
【００３２】
「布地」は、天然繊維、人工繊維、およびそれらの組み合わせのネットワークで構成される柔軟な材料である。布地には、生地および布が含まれる。
【００３３】
「尿素」または「尿素基」は、以下の構造式（Ａ）を有する置換基である：
【化１】
2022501484.tif 000002
式中、Ｒ６、Ｒ７、Ｒ８、およびＲ９は、それぞれ独立して、水素、ハロゲン、ヒドロカルビル、置換ヒドロカルビル、アクリルモノマー、およびそれらの組み合わせから選択され、Ｒ７およびＲ８は、任意選択で、環状構造または芳香族構造を形成し得る。
【００３４】
「ポリマーの重量」は、ポリマーの乾燥重量を指す。
【００３５】
「織られた」は、識別可能な方法で、パターンで差し込まれる個々の繊維またはより糸の構造を有するウェブまたは生地を指す。織られた生地の非限定的な例は、ニット生地である。
【００３６】
「糸」は、織られたか、またはニット生地の製造に使用することができる、連続した長さの撚られたか、またはそうでなければ絡み合ったフィラメントである。
【００３７】
試験方法
Ｄ５０の粒子サイズは、Ｃｏｕｌｔｅｒ  Ｃｏｒｐｏｒａｔｉｏｎから入手可能なＣｏｕｌｔｅｒ  ＬＳ  ２３０レーザー光散乱粒径測定器を使用して測定する。Ｄ５０粒子サイズは、ＭＳＬＰＰの質量の５０％がこの値未満の直径を有する粒子からなり、ＭＳＬＰＰの質量の５０％が、その値より大きい直径を有する粒子からなる粒径である。粒子サイズはミクロン（μｍ）で測定する。
【００３８】
ガラス転移温度（Ｔｇ）は、ＡＳＴＭ−Ｄ３４１８−１５に従って測定される。
【００３９】
光沢は、Ｍｉｃｒｏ−ＴＲＩ−光沢計（ｃａｔ．Ｎｏ．４４４８、ＢＹＫ−Ｇａｒｄｎｅｒ  ＧｍｂＨ）を用いて６０°および８５°の幾何学で測定される。光沢は、３ミルのウェットバードアプリケーターを使用してＬｅｎｅｔａ  ５Ｃ不透明度チャートに水性組成物を塗布し、１０５℃のオーブンで５分間水性組成物を乾燥させてフィルムを形成した後に測定される。フィルムを室温で一晩硬化させる。鏡面光沢は、反射率（％）で測定される。
【００４０】
粘着性は、３ミルのウェットバードアプリケーターを使用してＬｅｎｅｔａ  ５Ｃ不透明度チャートに水性組成物を塗布し、１０５℃のオーブンで５分間水性組成物を乾燥させてフィルムを形成した後に決定される。フィルムを室温で一晩硬化させる。水性組成物は、不透明度チャート上でコーティング表面を形成する。コーティングされた試験片のコーティング表面を手でこすった後、１〜４までの主観的な評価が適用される。評価１は粘着性が最も低いコーティングを表し、評価４は粘着性が最も高いコーティングを表す。
【００４１】
ホルムアルデヒド含有量
遊離ホルムアルデヒド含有量および総ホルムアルデヒド含有量は、ガスクロマトグラフィー−質量分析（ＧＣ−ＭＳ）によって測定される。サンプルを１５０℃の温度に４分間（遊離ホルムアルデヒド）または３０分間（総ホルムアルデヒド）加熱する。ヘッドスペースサンプリングを使用して、５９７７Ａ質量選択検出器（ＭＳＤ）と７６９７Ａ  ＨＳを備えたＡｇｉｌｅｎｔ  ７８９０Ｂ  ＧＣを使用して、サンプルのホルムアルデヒド含有量を測定する。条件を以下の表Ａに示す。遊離ホルムアルデヒドテストでは、液体サンプルの上のガスが試験される。総ホルムアルデヒドテストでは、液体サンプルの上のガスを除き、液体サンプルがテストされる。
【表１】
2022501484.tif 000003
【００４２】
ナッシュホルムアルデヒド含有量は、ＡＳＴＭ  Ｄ５９１０−０５に従って測定される。サンプルは、ホルムアルデヒドナッシュ試薬を使用して、カラム誘導体化後、試験される。カラム誘導体化は、アセチルアセトンを使用してクロマトグラフィー分離後にホルムアルデヒドを誘導体化する。誘導体化反応は、検出器の直前の９５℃の反応ループで起こる。Ｃ−１８  ＡＱ、またはエンドキャップカラムでの分離は、ＵＶ  ２１０ｎｍで検出される。感度（ＬＯＤ）は０．２ｐｐｍで、定量限界（ＬＯＱ）は０．５ｐｐｍである。
【００４３】
張力
乾式張力、湿式張力、およびイソプロピルアルコール（ＩＰＡ）張力は、それぞれＩＮＳＴＲＯＮ引張試験装置で測定される。テストストリップは、毎分１２インチの速度（インチ／分）で引っ張られる。
【００４４】
２８ｃｍ×４６ｃｍであるＷＨＡＴＭＡＮ（商標）グレード４セルロース濾紙（Ｗｈａｔｍａｎ  Ｌｔｄ．から入手可能）である基材が提供される。基材を、（ｉ）３００ｍＬの水性組成物に０．１秒超〜１分未満の期間浸漬され、（ｉｉ）水性組成物から取り去り、（ｉｉｉ）Ｍａｔｈｉｓ（商標）パダーでパディングされ、そして（ｉｖ）１５０℃の温度のオーブンで３分間乾燥および架橋して、架橋物品を形成する。ポリマー粒子の付加物は、全架橋物品の２５重量％になるように制御される。
【００４５】
架橋された物品は、１インチ×４インチの試験ストリップに切断され、ここで、４インチの方向は、試験ストリップのクロスマシン方向（ＣＤ）である。
【００４６】
テストストリップの張力は、ＩＮＳＴＲＯＮ引張試験装置で測定される。テストストリップは、乾燥、湿潤、ＩＰＡの３つの条件下で１２インチ／分の速度で引っ張られる。「乾燥」状態は、切断後に処理されていないテストストリップで測定される。「湿潤」状態は、試験ストリップを０．１重量％のＴＲＩＴＯＮ（商標）Ｘ−１００（Ｔｈｅ  Ｄｏｗ  Ｃｈｅｍｉｃａｌ  Ｃｏｍｐａｎｙ社から入手可能な界面活性剤であるオクチルフェノールエトキシレート）を含む溶液に３０分間浸漬した直後に測定される。湿潤張力は、架橋された物品の水に対する抵抗を示す。「ＩＰＡ」状態は、テストストリップをイソプロピルアルコール（ＩＰＡ）に３０分間浸した直後に測定される。ＩＰＡ張力は、架橋された物品のＩＰＡに対する抵抗を示す。
【００４７】
張力は、インチあたりのグラム（ｇ／インチ）で測定される。
【００４８】
張力保持率
湿潤張力保持率は等式（Ａ）に従って計算される：
【数１】
2022501484.tif 000004
【００４９】
ＩＰＡ張力保持率は、等式（Ｂ）に従って計算される：
【数２】
2022501484.tif 000005
【発明を実施するための形態】
【００５０】
本開示は、水性組成物を提供する。水性組成物は、多段ラテックスポリマー粒子を含む。多段ラテックスポリマー粒子には、（Ａ）（ｉ）ｎ−メチロール官能性モノマー、および（ｉｉ）第１のビニルモノマーを含む第１段階のポリマーと、（Ｂ）（ｉ）ホルムアルデヒド捕捉モノマー、および（ｉｉ）第２のビニルモノマーを含む第２段階のポリマーとを含む。第１段階のポリマーは第２段階のポリマーに結合している。
【００５１】
本開示は、別の水性組成物を提供する。水性組成物は、多段ラテックスポリマー粒子を含む。多段ラテックスポリマー粒子には、（Ａ）（ｉ）ｎ−メチロールアクリルアミド、および（ｉｉ）第１のビニルモノマーを含む第１段階のポリマーと、（Ｂ）（ｉ）ｎ−（２−メタクリロイルオキシエチレン）エチレン尿素、および（ｉｉ）第２のビニルモノマーを含む第２段階のポリマーとを含む。第１段階のポリマーは第２段階のポリマーに結合している。
【００５２】
「多段ラテックスポリマー粒子」（「ＭＳＬＰＰ」）は、粒子がそれぞれ第１段階のポリマーおよび第２段階のポリマーを含み、第１段階のポリマーが第２段階のポリマーに結合しているラテックスポリマーである。ＭＳＬＰＰに関して本明細書で使用される場合、「結合する」という用語は、互いに共有結合している、または第１段階のポリマーがコアを形成し、第２段階のポリマーがシェルを形成しているコアシェル構造で互いに会合している、第１段階のポリマーおよび第２段階のポリマーを指す。ＭＳＬＰＰは２つ以上の重合段階で調製される。重合段階の１つでは、乳化重合プロセスを実行して、第１段階のポリマー粒子を生成する。次の段階では、乳化重合プロセスが第１段階のポリマー粒子の存在下で行われ、第２段階のポリマーを形成する。一実施形態では、第１段階のポリマーの形成と第２段階のポリマーの形成との間に、検出可能な重合が起こらない期間がある。第２段階のポリマーの形成において、第２段階のポリマーの半分以上（重量で、第２段階のポリマーの重量に基づく）が、第１段階のポリマー粒子の表面上に形成され、第２段階のポリマーは、第１段階のポリマーに結合する。第２段階のポリマーは、第１段階のポリマー粒子を包むか、または実質的に包む。１つ以上の追加の重合段階が、（ｉ）第１段階のポリマーの形成の前に、および／または（ｉｉ）第１段階のポリマーの形成と第２段階のポリマーとの間に、および／または（ｉｉｉ）第２段階のポリマーの形成後に、および／または（ｉｖ）それらの組み合わせで、任意に実施される。
【００５３】
Ａ．第１段階のポリマー
本多段ラテックスポリマー粒子は、（Ａ）（ｉ）ｎ−メチロール官能性モノマーおよび（ｉｉ）第１のビニルモノマーを含む第１段階のポリマーを含む。
【００５４】
一実施形態では、多段ラテックスポリマー粒子は、（Ａ）（ｉ）ｎ−メチロールアクリルアミド（ＭＯＡ）および（ｉｉ）第１のビニルモノマーを含む第１段階のポリマーを含む。
【００５５】
第１段階のポリマーは、ｎ−メチロール官能性モノマーを含む。「ｎ−メチロール官能性モノマー」は、ｎ−メチロール置換基を含む化合物である。好適なｎ−メチロール官能性モノマーの非限定的な例には、ｎ−メチロールアクリルアミド（ＭＯＡ）、ｎ−メチロールメタクリルアミド、ｎ−メチロールマレイミド、ｎ−メトロールマレアミック酸、ｎ−メチロールマレアミック酸エステル、ｎ−メチロールｐ−ビニルベンズアミドのようなビニル芳香族エステルのｎ−メチロールアミドおよびそれらの組み合わせが含まれる。一実施形態では、ｎ−メチロール官能性モノマーはＭＯＡである。
【００５６】
一実施形態では、第１段階のポリマーは、ｎ−メチロールアクリルアミド（ＭＯＡ）モノマーを含む。Ｎ−メチロールアクリルアミド（ＭＯＡ）の構造式（１）は次のとおりである：
【化２】
2022501484.tif 000006
【００５７】
第１段階のポリマーは、第１のビニルモノマーを含む。
【００５８】
「ビニルモノマー」は、以下の構造式（２）を有する化合物である：
【化３】
2022501484.tif 000007
式中、Ｒ１、Ｒ２、Ｒ３、およびＲ４は、それぞれ独立して、水素、ハロゲン、ヒドロカルビル、置換ヒドロカルビル、アクリルモノマー、およびそれらの組み合わせから選択される。
【００５９】
好適なビニルモノマーの非限定的な例には、スチレン（ＳＴＹ）、α−メチルスチレン、エチレン、エチレンエステル、ジエン、酢酸ビニル、ネオデカン酸ビニル、アクリロニトリル（ＡＮ）、（メタ）アクリロニトリル、メタ（アクリル）酸、アクリル酸、（メタ）アルキルアクリレート、メタクリルアミド、アクリルアミド、アクリル酸ブチル（ＢＡ）、アクリル酸エチル（ＥＡ）、メタクリル酸メチル（ＭＭＡ）、メタクリル酸アリル（ＡＬＭＡ）、（メタ）ヒドロキシアルキルアクリレート、ジビニルベンゼン（ＤＶＢ）、アクリル酸２−エチルヘキシル（ＥＨＡ）、およびそれらの組み合わせが含まれる。
【００６０】
一実施形態では、第１のビニルモノマーは、アクリロニトリル（ＡＮ）、アクリル酸ブチル（ＢＡ）、アクリル酸エチル（ＥＡ）、メタクリル酸メチル（ＭＭＡ）、メタクリル酸アリル（ＡＬＭＡ）、スチレン（ＳＴＹ）、ジビニルベンゼン（ＤＶＢ）、およびそれらの組み合わせから選択される。
【００６１】
一実施形態では、第１段階のポリマーは、（ｉ）ＭＯＡならびに（ｉｉ）ＡＮ、ＢＡ、ＥＡ、ＭＭＡ、ＡＬＭＡ、ＳＴＹ、ＤＶＢ、およびそれらの組み合わせから選択される第１のビニルモノマーを含むか、本質的にそれらからなるか、またはそれらからなる。
【００６２】
一実施形態では、第１段階のポリマーは、第１段階のポリマーの乾燥重量に基づいて、１．０重量％、または１．５重量％、または２．０重量％、または２．５重量％、または２．７重量％、または３．０重量％〜５．２重量％、または５．５重量％、または６．０重量％、または７．０重量％、または８．０重量％、または９．０重量％、または１０．０重量％のｎ−メチロール官能性モノマー（ＭＯＡなど）の重合単位を含む。
【００６３】
一実施形態では、第１段階のポリマーは、第１段階のポリマーの乾燥重量に基づき（ｉ）１重量％、または２重量％、または３重量％〜６重量％、または７重量％、または８重量％、または９重量％、または１０重量％のｎ−メチロール官能性モノマー（ＭＯＡなど）および（ｉｉ）残量の第１のビニルモノマー、または９０重量％、または９１重量％、または９２重量％、または９３重量％、または９４重量％〜９７重量％、または９８重量％、または９９重量％の第１のビニルモノマーを含む。
【００６４】
一実施形態では、第１段階のポリマーは、ＭＯＡ、ＥＡ、およびＢＡを含むか、本質的にそれらからなるか、またはそれらからなる。さらなる一実施形態では、第１段階のポリマーは、第１段階のポリマーの乾燥重量に基づいて、（ｉ）１．０重量％、または１．５重量％、または２．０重量％、または２．５重量％、または２．７重量％〜３．０重量％、または３．５重量％、または４．０重量％、または５．０重量％のＭＯＡ、（ｉｉ）３０重量％、または３５重量％、または４０重量％、または４５重量％、または４８重量％〜４９重量％、または５０重量％、または５５重量％、または６０重量％、または６５重量％、または６９重量％のＥＡ、および（ｉｉｉ）３０重量％、または３５重量％、または４０重量％，または４５重量％、または４８重量％〜４９重量％、または５０重量％、または５５重量％、または６０重量％、または６５重量％、または６９重量％のＢＡを含む。
【００６５】
一実施形態では、第１段階のポリマーは、本質的に、ＭＯＡ、ＢＡ、およびＳＴＹからなるか、またはそれらからなる。さらなる一実施形態では、第１段階のポリマーは、第１段階のポリマーの乾燥重量に基づいて、（ｉ）１．０重量％、または１．５重量％、または２．０重量％、または２．５重量％、または３．０重量％、または３．５重量％、または４．０重量％、または５．０重量％、または５．１重量％〜５．２重量％、または５．５重量％、または６．０重量％、または６．５重量％、または７．０重量％のＭＯＡ、（ｉｉ）３０重量％、または３５重量％、または４０重量％、または４５重量％、または４８重量％〜４９重量％、または５０重量％、または５５重量％、または６０重量％、または６５重量％、または６９重量％のＢＡ，および（ｉｉｉ）３０重量％、または３５重量％、または４０重量％、または４５重量％、４６重量％〜４７重量％または５０重量％、または５５重量％、または６０重量％、または６５重量％、または６９重量％のＳＴＹを含む。
【００６６】
一実施形態では、第１段階のポリマーは、本質的に、ＭＯＡ、ＥＡ、およびＭＭＡからなるか、またはそれらからなる。さらなる一実施形態では、第１段階のポリマーは、第１段階のポリマーの乾燥重量に基づいて、（ｉ）１．０重量％、または１．５重量％、または２．０重量％、または２．５重量％、または３．０重量％〜３．５重量％、または４．０重量％、または５．０重量％、または６．０重量％のＭＯＡ、（ｉｉ）３０重量％、または３５重量％、または４０重量％、または４５重量％、または４８重量％〜４９重量％、または５０重量％、または５５重量％、または６０重量％、または６５重量％、または６９重量％のＥＡ、および（ｉｉｉ）３０重量％、または３５重量％、または４０重量％、または４５重量％、または４８重量％〜４９重量％、または５０重量％、または５５重量％、または６０重量％、または６５重量％、または６９重量％のＭＭＡを含む。
【００６７】
一実施形態では、第１段階のポリマーは、本質的に、ＭＯＡ、ＢＡ、およびＡＬＭＡからなるか、またはそれらからなる。さらなる一実施形態では、第１段階のポリマーは、第１段階のポリマーの乾燥重量に基づいて、（ｉ）１重量％、または１．５重量％、または２．０重量％〜２．６重量％、または３．０重量％、または３．５重量％、または４．０重量％のＭＯＡ（ｉｉ）７０重量％、または７５重量％、または８０重量％、または８５重量％、または９０重量％、または９４重量％〜９５重量％、または９６重量％、または９７重量％、または９８重量％のＢＡ、および（ｉｉｉ）１重量％、または２重量％、または３重量％、または４重量％から、５重量％、または６重量％、または７重量％、または１０重量％、または１５重量％、または２０重量％、または２５重量％、または２９重量％のＡＬＭＡを含む。
【００６８】
成分（ｉ）〜（ｉｉｉ）の合計は、第１段階のポリマーの１００重量％になる。
【００６９】
一実施形態では、第１段階のポリマーは、ホルムアルデヒド−捕捉モノマーを含まないか、または実質的に含まない。
【００７０】
一実施形態では、第１段階のポリマーは、ＭＡＥＥＵを含まないか、または実質的に含まない。
【００７１】
第１段階のポリマーは、本明細書に開示される２つ以上の実施形態を含むことができる。
【００７２】
Ｂ．第２段階のポリマー
本多段ラテックスポリマー粒子は、（Ｂ）（ｉ）ホルムアルデヒド捕捉モノマーおよび（ｉｉ）第２のビニルモノマーを含む第２段階のポリマーを含む。
【００７３】
一実施形態では、多段ラテックスポリマー粒子は、（Ｂ）（ｉ）ｎ−（２−メタクリロイルオキシエチレン）エチレン尿素（ＭＡＥＥＵ）および（ｉｉ）第２のビニルモノマーを含む第２段階のポリマーを含む。
【００７４】
第２段階のポリマーには、ホルムアルデヒド捕捉モノマーが含まれる。「ホルムアルデヒド捕捉モノマー」は、尿素基を含む化合物である。好適なホルムアルデヒド捕捉モノマーの非限定的な例には、ｎ−（２−メタクリロイルオキシエチレン）エチレン尿素（ＭＡＥＥＵ）、ｎ−ヒドロキシエチレン尿素、ｎ−アミノエチレン尿素、ｎ−（３−アリルオキシ−２−ヒドロキシプロピル）アミノエチレン尿素、ｎ−アクリロキシエチレン尿素、ｎ−メタクリルアミノエチレン尿素、ｎ−アクリルアミノエチレン尿素、ｎ−メタクリロキシアセトキシエチレン尿素、ｎ−メタクリロキシアセトアミノエチレン尿素、およびｎ−ジ（３−アリルオキシ−２−ヒドロキシプロピル）アミノエチルエチレン尿素が含まれる。一実施形態では、ホルムアルデヒド捕捉モノマーは、ｎ−（２−メタクリロイルオキシエチレン）エチレン尿素（ＭＡＥＥＵ）である。
【００７５】
一実施形態では、第２段階のポリマーは、ｎ−（２−メタクリロイルオキシエチレン）エチレン尿素（ＭＡＥＥＵ）モノマーを含む。ＭＡＥＥＵの構造式（３）は次のとおりである：
【化４】
2022501484.tif 000008
【００７６】
第２段階のポリマーは、第２のビニルモノマーを含む。
【００７７】
第２のビニルモノマーは、本明細書に開示される任意のビニルモノマーであり得る。
【００７８】
第２のビニルモノマーは、第１段階のポリマー中の第１のビニルモノマーと同じであっても異なっていてもよい。一実施形態では、第２段階のポリマーの第２のビニルモノマーは、第１段階のポリマーの第１のビニルモノマーと同じである。第２段階のポリマーの第２のビニルモノマーが第１段階のポリマーの第１のビニルモノマーと同じである場合、第２のビニルモノマーおよび第１のビニルモノマーは、同一のビニルモノマー、または同一の重量比でビニルモノマーの同一のブレンドを含む。別の実施形態では、第２段階のポリマーの第２のビニルモノマーは、第１段階のポリマーの第１のビニルモノマーとは異なる。
【００７９】
一実施形態では、第２段階のポリマーは、（ｉ）ＭＡＥＥＵおよび（ｉｉ）ＡＮ、ＢＡ、ＥＡ、ＭＭＡ、ＡＬＭＡ、ＳＴＹ、ＤＶＢ、およびそれらの組み合わせから選択される第２のビニルモノマーから得られた重合単位を含む、本質的にその重合単位からなる、またはその重合単位からなる。
【００８０】
一実施形態では、第２段階のポリマーは、第２段階のポリマーの乾燥重量に基づいて、１．０重量％、または１．５重量％、または２．０重量％、または２．５重量％、または３．０重量％、または４．０重量％〜５．０重量％、または６．０重量％，または８．０重量％、または９．０重量％、または１０．０重量％、または１１．０重量％、または１２．０重量％、または１３．０重量％、または１４．０重量％、または１５．０重量％のホルムアルデヒド−捕捉モノマー（ＭＡＥＥＵなど）の重合単位を含有する。
【００８１】
一実施形態では、第２段階のポリマーは、第２段階のポリマーの乾燥重量に基づいて、（ｉ）１重量％、または２重量％、または３重量％、または、４重量％〜５重量％、または６重量％、または７重量％、または８重量％、または９重量％、または１０重量％、または、１１重量％、または１２重量％、または１３重量％、または１４重量％、または１５重量％のホルムアルデヒド−捕捉モノマー（ＭＡＥＥＵなど）、および（ｉｉ）残量の第２のビニルモノマー、または８５重量％、または８６重量％、または８７重量％、または８８重量％、または８９重量％、または９０重量％、または９１重量％、または９２重量％、または９３重量％、または９４重量％、または９５重量％〜９６重量％、または９７重量％、または９８重量％、または９９重量％の、第２のビニルモノマーを含む。
【００８２】
一実施形態では、第２段階のポリマーは、ＭＡＥＥＵ、ＥＡ、およびＢＡを含むか、本質的にＭＡＥＥＵ、ＥＡ、およびＢＡからなるか、またはＭＡＥＥＵ、ＥＡ、およびＢＡからなる。さらなる一実施形態では、第２段階のポリマーは、第２段階のポリマーの乾燥重量に基づいて、（ｉ）１．０重量％、または．２．０重量％、または２．５重量％、または３．０重量％、または３．５重量％、または４．０重量％〜４．３重量％、または４．５重量％、または５．０重量％、または、５．５重量％、または６．０重量％、または７．０重量％、または１０．０重量％のＭＡＥＥＵ、（ｉｉ）３０重量％、または３５重量％、または４０重量％、または４５重量％、または４７重量％から、４８重量％、または５０重量％、または５５重量％、または６０重量％、または６５重量％、または６９重量％のＥＡ、および（ｉｉｉ）３０重量％、または３５重量％、または４０重量％、または４５重量％、または４７重量％〜４８重量％、または５０重量％、または５５重量％、または６０重量％、または６５重量％、または６９重量％のＢＡを含む。
【００８３】
一実施形態では、第２段階のポリマーは、ＭＡＥＥＵ、ＢＡ、およびＳＴＹを含むか、本質的にＭＡＥＥＵ、ＢＡ、およびＳＴＹからなるか、またはＭＡＥＥＵ、ＢＡ、およびＳＴＹからなる。さらなる実施形態では、第２段階のポリマーは、第２段階のポリマーの乾燥重量に基づいて、（ｉ）３．０重量％、または３．５重量％、または４．０重量％、または４．５重量％、または５．０重量％、または５．５重量％、または６．０重量％、または６．５重量％〜７．０重量％、または７．５重量％、または８．０重量％、または８．５重量％、または９．０重量％または１０．０重量％、または１１．０重量％のＭＡＥＥＵ、（ｉｉ）３０重量％、または３５重量％、または４０重量％、または４５重量％、または５０重量％〜５１重量％、または５５重量％、または６０重量％、または６５重量％、または６７重量％のＢＡ、および（ｉｉｉ）３０重量％、または３５重量％、４０重量％、または４５重量％、または４７重量％〜４８重量％、または５０重量％、または５５重量％、または６０重量％、または６５重量％、または６７重量％のＳＴＹを含む。
【００８４】
一実施形態では、第２段階のポリマーは、ＭＡＥＥＵ、ＥＡ、およびＭＭＡを含むか、本質的にＭＡＥＥＵ、ＥＡ、およびＭＭＡからなるか、またはＭＡＥＥＵ、ＥＡ、およびＭＭＡからなる。さらなる実施形態では、第２段階のポリマーは、第２段階のポリマーの乾燥重量に基づいて、（ｉ）１．０重量％、または２．０重量％、または２．５重量％、または３．０重量％、または３．５重量％、または４．５重量％〜４．８重量％、または５．０重量％、または５．５重量％、または６．０重量％、または７．０重量％、または１０．０重量％のＭＡＥＥＵ；（ｉｉ）３０重量％、または３５重量％、または４０重量％、または４５重量％、または４８重量％〜４９重量％、または５０重量％、または５５重量％、または６０重量％、または６５重量％、または６９重量％のＥＡ、および（ｉｉｉ）３０重量％、または３５重量％、または４０重量％、または４５重量％、または４７重量％〜４８重量％、または５０重量％、または５５重量％、または６０重量％、または６５重量％、または６９重量％の％ＭＭＡを含む。
【００８５】
一実施形態では、第２段階のポリマーは、ＭＡＥＥＵ、ＭＭＡ、およびＥＡを含むか、本質的に、ＭＡＥＥＵ、ＭＭＡ、およびＥＡからなるか、または、ＭＡＥＥＵ、ＭＭＡ、およびＥＡからなる。さらなる実施形態では、第２段階のポリマーは、第２段階のポリマーの乾燥重量に基づいて、（ｉ）５．０重量％、または６．０重量％、または７．０重量％、または８．０重量％、または９．０重量％、または９．５重量％、または１０．０重量％〜１０．５重量％、または１１．０重量％、または１１．５重量％、または１２．０重量％、または１３．０重量％、または１４．０重量％、または１５．０重量％のＭＡＥＥＵ、（ｉｉ）６０重量％、または６５重量％、または７０重量％または７５重量％、または８０重量％、または８６重量％〜９０重量％、または９１重量％、または９２重量％、または９３重量％、または９４重量％のＭＭＡ、および（ｉｉｉ）１重量％、または２重量％、または３重量％、または４重量％〜５重量％、または６重量％、または７重量％、または１０重量％、または１５重量％または２０重量％、または２５重量％、または２９重量％のＥＡを含む。
【００８６】
成分（ｉ）〜（ｉｉｉ）の合計は、第２段階のポリマーの１００重量％になる。
【００８７】
一実施形態では、第２段階のポリマーは、ｎ−メチロール官能性モノマーを含まないか、または実質的に含まない。
【００８８】
一実施形態では、第２段階のポリマーは、ＭＯＡを含まないか、または実質的に含まない。
【００８９】
第２段階のポリマーは、本明細書に開示される２つ以上の実施形態を含むことができる。
【００９０】
第１段階のポリマーは第２段階のポリマーに結合している。一実施形態では、第１段階のポリマーは、第１段階のポリマー中の少なくとも１つのモノマーと第２段階のポリマー中の少なくとも１つのモノマーとの間の架橋反応によって第２段階のポリマーに結合される。第１段階のポリマーと第２段階のポリマーとの間に結合を形成する架橋性モノマーの非限定的な例は、少なくとも２つのビニル基を有するビニルモノマーである。「ビニル基」は、以下の構造式（４）を有する部分である：
【化５】
2022501484.tif 000009
式中、Ｒ５は、水素およびＣ１〜Ｃ８ヒドロカルビルから選択される。
【００９１】
一実施形態では、第１段階のポリマーおよび第２段階のポリマーのうちの少なくとも１つは、少なくとも２つのビニル基を有するビニルモノマーを含む。少なくとも２つのビニル基を有する好適なビニルモノマーの非限定的な例には、ＡＬＭＡ、ＤＶＢ、およびそれらの組み合わせが含まれる。
【００９２】
一実施形態では、ＭＳＬＰＰは、ＭＳＬＰＰの乾燥総重量に基づいて、４０重量％、または４５重量％、または５０重量％、または５５重量％、または６０重量％、または６５重量％、または７０重量％、または７５重量％，または８０重量％〜８５重量％、または９０重量％、または９５重量％の第１段階のポリマーを含む。
【００９３】
一実施形態では、ＭＳＬＰＰは、ＭＳＬＰＰの乾燥総重量に基づいて、５重量％、または１０重量％、または１５重量％〜２０重量％、または２５重量％、または３０重量％、または３５重量％、または４０重量％、または４５重量％、または５０重量％、または５５重量％、または６０重量％の第２段階のポリマーを含む。
【００９４】
一実施形態では、ＭＳＬＰＰにおける第１段階のポリマーと第２段階のポリマーとの重量比は、０．６：１、または０．８：１、または１：１、または１．２：１、または１．５：１、または１．８：１、または２．３：１、または３：１、または４：１、または５．７：１、または９：１、または１９：１である。
【００９５】
Ｃ．粒子
ＭＳＬＰＰの粒子は、（ｉ）バインダー粒子、（ｉｉ）微小球粒子、または（ｉｉｉ）バインダー粒子と（ｉｉ）微小球粒子の組み合わせであり得る。
【００９６】
一実施形態では、ＭＳＬＰＰは、０．０３μｍ〜５μｍまたは２０μｍのＤ５０粒子サイズを有する。
【００９７】
一実施形態では、ＭＳＬＰＰはバインダー粒子を含む。「バインダー粒子」は、０．０３μｍ〜１．０μｍ未満のＤ５０粒子サイズを有するＭＳＬＰＰである。一実施形態では、バインダー粒子は、０．０３μｍ、または０．０５μｍ、または０．０８μｍ、または０．１０μｍ、または０．２０μｍ、または０．２５、または０．２９〜０．３０μｍ、または０．４０μｍ、または０．４５、または０．５０μｍ、または０．６０μｍ、または０．７０μｍ、または０．８０μｍ、または０．９０μｍ、または１．０μｍ未満のＤ５０粒子サイズを有する。
【００９８】
一実施形態では、ＭＳＬＰＰは微小球粒子を含む。「微小球粒子」は、１μｍ〜２０μｍのＤ５０粒子サイズを有するＭＳＬＰＰである。一実施形態では、微小球粒子は、１μｍ、または２μｍ、または３μｍ、または４μｍ、または５μｍ〜６μｍ、または７μｍ、または８μｍ、または９μｍ、または１０μｍ、または１３μｍ、または１５μｍ、または１８μｍ、または１９μｍ、または２０μｍのＤ５０粒子サイズを有する。
【００９９】
ＭＳＬＰＰの粒子サイズを制御するための好適な方法の非限定的な例には、界面活性剤の選択、界面活性剤の濃度の制御、シード成長、およびそれらの組み合わせが含まれる。微小球粒子およびバインダー粒子は、ＵＳＰ７，８２９，６２６（それぞれ、反応性の低い粒子およびバインダー成分を指す）に記載されているように調製することができ、その全内容は、参照により本明細書に組み込まれる。
【０１００】
一実施形態では、ＭＳＬＰＰは、界面活性剤の選択を使用して、所望の粒子サイズに形成される。好適な界面活性剤の非限定的な例としては、アルキル、アリール、またはアルキルアリールスルフェートのアルカリ金属塩またはアンモニウム塩、スルホネート、もしくはホスフェートのアルカリ金属塩またはアンモニウム塩；アルキルスルホン酸；スルホコハク酸塩；脂肪酸；エチレン性不飽和界面活性剤モノマー；エトキシル化アルコールまたはフェノール、およびそれらの組み合わせが挙げられる。一実施形態では、界面活性剤は、硫酸ナトリウム、ラウリル硫酸ナトリウム、またはそれらの組み合わせである。
【０１０１】
一実施形態では、ＭＳＬＰＰは、界面活性剤濃度を制御することによって、所望の粒子サイズに形成される。一実施形態では、第１段階のポリマーおよび／または第２段階のポリマーの形成中の水性乳化重合における界面活性剤の濃度は、モノマーの総重量に基づいて、０重量％超、または０．１重量％〜６重量％までである。
【０１０２】
一実施形態では、ＭＳＬＰＰは、シード成長を使用して所望の粒子サイズに形成される。シード成長中、シード粒子（コポリマーシード粒子またはオリゴマーシード粒子のいずれか）が、第１段階のポリマーを生成するために行われる乳化重合プロセスに含まれる。一実施形態では、シード粒子の形成と、第１段階のポリマーの形成との間に検出可能な重合が起こらない期間がある。第１段階のポリマーの形成において、第１段階のポリマーの半分以上（重量で、第１段階のポリマーの重量に基づく）がシード粒子の表面上に形成される。第１段階のポリマーは、シード粒子を包むか、または実質的に包む。シード粒子は、ＵＳＰ８，６８６，０９６（例えば、実施例１および５（列１９および２０））およびＵＳＰ７，８２９，６２６に記載されているように調製することができ、その全内容は参照により本明細書に組み込まれる。一実施形態では、シード粒子は、アクリルモノマーを含むオリゴマーシード粒子である。さらなる実施形態では、シード粒子は、アクリル酸ブチル、ｎ−ドデシルメルカプタン、メタクリル酸メチル（ＭＭＡ）、およびメタクリル酸（ＭＡＡ）を含むアクリルオリゴマーシード（ＡＯＳ）粒子である。一実施形態では、シード粒子は、０．０３μｍ、または０．１μｍ、または０．５μｍ、または０．８μｍ〜１．０μｍ、または２．０μｍ、または５．０μｍ、または１０．０μｍ、または１５．０μｍまで、または２０．０μｍ未満のＤ５０粒子サイズを有する。
【０１０３】
（Ａ）第１段階のポリマーおよび（Ｂ）第２段階のポリマーを有する本ＭＳＬＰＰは、単一の重合工程で調製されたポリマーなどの単相ポリマーを含まない。代わりに、本ＭＳＬＰＰは、異なるモノマーを持つ２つの異なるポリマー（（Ａ）ＭＯＡと第１のビニルモノマーを含む第１段階のポリマー、および（Ｂ）ＭＡＥＥＵと第２のビニルモノマーを含む第２段階のポリマー）を結合して含むが、従来の単相ポリマーは、ポリマー鎖全体に同じモノマーが分布している単一のポリマーが含まれているため、従来の単相ポリマーとは構造的に異なる。
【０１０４】
ＭＳＬＰＰは、本明細書に開示される２つ以上の実施形態を含むことができる。
【０１０５】
Ｄ．水性組成物
本水性組成物はＭＳＬＰＰを含む。ＭＳＬＰＰは、本明細書に開示される任意のＭＳＬＰＰであり得る。
【０１０６】
一実施形態では、水性組成物は、１つ以上の任意の添加剤を含有する。好適な添加剤の非限定的な例には、湿潤剤、レオロジー調整剤（ＡＣＲＹＳＯＬ（商標）ＡＳＥ−６０、Ｔｈｅ  Ｄｏｗ  Ｃｈｅｍｉｃａｌ  Ｃｏｍｐａｎｙから入手可能な増粘剤、など）、ブロッキング防止剤、消泡剤、噴霧助剤、塩基（水酸化アンモニウム水溶液など）、顔料、染料、およびそれらの組み合わせが含まれる。一実施形態では、水性組成物は、水性組成物の総重量に基づいて、０重量％超、または０．１重量％、または０．５重量％〜１重量％、または５重量％、または１０重量％の任意の添加剤を含有する。
【０１０７】
一実施形態では、水性組成物は、水性組成物の総重量に基づいて、１重量％、または５重量％、または１０重量％、または１５重量％、または２０重量％、または２５重量％〜３０重量％、または３５重量％、または４０重量％、または４５重量％、または５０重量％、または５５重量％、または６０重量％、または７０重量％，または８０重量％の固形分を有する。
【０１０８】
一実施形態では、水性組成物は、水性組成物の総重量に基づいて、１重量％、または５重量％、または１０重量％、または１５重量％、または２０重量％、または２５重量％〜３０重量％、または３５重量％、または４０重量％、または４５重量％、または５０重量％、または５５重量％、または６０重量％、または６５重量％、または７０重量％、または８０重量％のＭＳＬＰＰを含有する。
【０１０９】
一実施形態では、水性組成物は、水性組成物の総重量に基づいて、１重量％、または５重量％、または７重量％、または１０重量％、または１５重量％、または１９重量％、または２０重量％、または２１重量％、または２５重量％〜２６重量％、または３０重量％、または３５重量％、または４０重量％までのバインダー粒子を含む。別の実施形態では、水性組成物は、水性組成物の総重量に基づいて、１重量％〜４０重量％、または５重量％〜３０重量％、または７重量％〜２６重量％のバインダー粒子を含む。
【０１１０】
一実施形態では、水性組成物は、水性組成物の総重量に基づいて、５重量％、または８重量％、または１０重量％、または１５重量％、または２０重量％、または２２重量％、または２５重量％、または３０重量％、または３５重量％、または４０重量％、または４４重量％〜４５重量％、または５０重量％、または５５重量％、または６０重量％、または６５重量％、または７０重量％、または８０重量％の微小球粒子を含有する。別の実施形態では、水性組成物は、水性組成物の総重量に基づいて、５重量％〜８０重量％、または５重量％〜５０重量％、または８重量％〜４５重量％の微小球粒子を含む。
【０１１１】
一実施形態では、水性組成物は、水性組成物の総重量に基づいて、（ｉ）１重量％、または５重量％、または７重量％〜２０重量％、または２５重量％、または３０重量％のバインダー粒子、および（ｉｉ）５重量％、または６重量％、または８重量％〜２３重量％、または２５重量％、または３０重量％、または３５重量％の微小球粒子を含む。
【０１１２】
一実施形態では、水性組成物は、３０ｐｐｍ未満の遊離ホルムアルデヒド（ＨＣＨＯ）含有量を有する。さらなる実施形態では、水性組成物は、０ｐｐｍ〜１２ｐｐｍ、または１３ｐｍ、または１８ｐｐｍ、または２０ｐｐｍ、または２５ｐｐｍ、または３０ｐｐｍ未満の遊離ＨＣＨＯ含有量を有する。さらなる実施形態では、水性組成物は、０ｐｐｍ〜３０ｐｐｍ未満、または０ｐｐｍ〜２５ｐｐｍ未満、または０ｐｐｍ〜２０ｐｐｍ、または０ｐｐｍ〜１８ｐｐｍの遊離ＨＣＨＯ含有量を有する。遊離ＨＣＨＯ含有量は、水性組成物を含む容器が開かれたときに遊離され得るＨＣＨＯの初期濃度を示す。
【０１１３】
一実施形態では、水性組成物は、１５０ｐｐｍ未満の総ホルムアルデヒド（ＨＣＨＯ）含有量を有する。さらなる実施形態では、水性組成物は、０ｐｐｍ〜９２ｐｐｍ、または９５ｐｐｍ、または１１４ｐｐｍ、または１１５ｐｐｍ、または１４３ｐｐｍ、または１４５ｐｐｍ、または１５０ｐｐｍ未満の総ＨＣＨＯ含有量を有する。さらなる実施形態では、水性組成物は、０ｐｐｍ〜１５０ｐｐｍ未満、または０ｐｐｍ〜１４５ｐｐｍ、または０ｐｐｍ〜１４３ｐｐｍの総ＨＣＨＯ含有量を有する。総ＨＣＨＯ含有量は、乾燥または熱硬化プロセス中に放出される可能性のあるＨＣＨＯの量を示す。
【０１１４】
一実施形態では、水性組成物は、２ｐｐｍ以下のナッシュホルムアルデヒド（ＨＣＨＯ）含有量を有する。さらなる実施形態において、水性組成物は、０ｐｐｍ〜０．８ｐｐｍ、または０．９ｐｐｍ、または１．０ｐｐｍ、または１．９ｐｐｍ、または２．０ｐｐｍ未満、または２．０ｐｐｍ、または６．０ｐｐｍ、または１０．０ｐｐｍのナッシュＨＣＨＯ含有量を有する。さらなる実施形態では、水性組成物は、０ｐｐｍ〜１０．０ｐｐｍ、または０ｐｐｍ〜６．０ｐｐｍ、または０ｐｐｍ〜２．０ｐｐｍ、または０ｐｐｍ〜２．０ｐｐｍ未満、または０ｐｐｍ〜１．９ｐｐｍまでのナッシュＨＣＨＯ含有量を有する。ナッシュのＨＣＨＯ含有量は、水性組成物を含む、閉じた（すなわち、開いていない）容器内に存在するＨＣＨＯの量を示す。
【０１１５】
一実施形態では、水性組成物は、０％超、または０．１％、または０．５％、または０．６％〜８．２％、または８．５％、または９．０％の６０°の光沢を有する。９％以下の光沢は、物品の表面からの光の反射を低減する必要がある物品の用途に有利である。低光沢（すなわち、９％未満）はまた、均一な外観のコーティング表面を提供する。
【０１１６】
一実施形態では、水性組成物は、０％超、または１％、または５％、または７％〜８％、または１０％、または１５％、または２０％、または５０％、または７０％、または８０％の８５°の光沢を有する。                                        
【０１１７】
一実施形態では、水性組成物は、１〜２の粘着性評価を有する。
【０１１８】
一実施形態では、水性組成物は安定している。安定性は、保存前後の粘度を測定することによって決定される。保存後の粘度と保存前の粘度の比が０．５：１〜２：１の範囲にある場合、水性組成物は安定していると見なされる。粘度は、ブルックフィールドＬＶ粘度計、スピンドル＃２、６０ｒｐｍで２５℃で測定される。保存は５０℃で７日間行う。
【０１１９】
一実施形態では、水性組成物は、以下の特性の１つ、いくつか、または全てを有する：（ｉ）０ｐｐｍ〜１２ｐｐｍ、または１３ｐｍ、または１８ｐｐｍ、または２０ｐｐｍ、または２５ｐｐｍ、または３０ｐｐｍ未満の遊離ＨＣＨＯ含有量、および／または（ｉｉ）０ｐｐｍ〜９２ｐｐｍ、または９５ｐｐｍ、または１１４ｐｐｍ、または１１５ｐｐｍ、または１４３ｐｐｍ、または１４５ｐｐｍ、または１５０ｐｐｍ未満の総ＨＣＨＯ含有量、および／または（ｉｉｉ）０ｐｐｍ〜０．８ｐｐｍ、または０．９ｐｐｍ、または１．０ｐｐｍ、または１．９ｐｐｍ、または２．０ｐｐｍ未満、または２．０ｐｐｍ、または６．０ｐｐｍ、または１０．０ｐｐｍのナッシュＨＣＨＯ含有量、および／または（ｉｖ）０％超、または０．１％、または０．５％、または０．６％〜８．２％、または８．５％、または９．０％の６０°の光沢、および／または（ｖ）０％超、または１％、または５％、または７％〜８％、または１０％、または１５％、または２０％の８５°の光沢、および／または（ｖｉ）１〜２の粘着性評価、および／または（ｖｉｉ）水性組成物が安定している。
【０１２０】
一実施形態では、水性組成物は、
（Ａ）ＭＳＬＰＰの総重量に基づき、４０重量％、または４５重量％、または５０重量％、または５５重量％、または６０重量％、または６５重量％、または７０重量％、または７５重量％、または８０重量％〜８５重量％、または９０重量％、または９５重量％の第１段階のポリマーであって、第１段階のポリマーの乾燥重量に基づき、（ｉ）１重量％、または２重量％，または３重量％〜６重量％、または７重量％、または８重量％、または９重量％、または１０重量％のＭＯＡの重合単位、および（ｉｉ）第１段階のポリマーの乾燥重量に基づき、９０重量％、または９１重量％、または９２重量％、または９３重量％、または９４重量％〜９７重量％、または９８重量％、または９９重量％の第１のビニルモノマーの重合単位を含む、第１段階のポリマー、
（Ｂ）ＭＳＬＰＰの総重量に基づき、５重量％、または１０重量％、または１５重量％〜２０重量％、または２５重量％、または３０重量％、または３５重量％、または４０重量％、または４５重量％、または５０重量％、または５５重量％、または６０重量％の第２段階のポリマーであって、第２段階のポリマーの乾燥重量に基づき、（ｉ）１重量％、または２重量％、３重量％、または４重量％、５重量％〜６重量％、または７重量％、または８重量％、または９重量％、または１０重量％、または１１重量％、または１２重量％、または１３重量％、または１４重量％、または１５重量％のＭＡＥＥＵの重合単位、および（ｉｉ）第２段階のポリマーの乾燥重量に基づき、８５重量％、または８６重量％、または８７重量％、または８８重量％、または８９重量％、または９０重量％、または９１重量％、または９２重量％、または９３重量％、または９４重量％、または９５重量％〜９６重量％、または９７重量％、または９８重量％、または９９重量％の第２のビニルモノマーの重合単位を含む、第２段階のポリマー、を含むか、本質的にそれらからなるか、またはそれらからなるＭＳＬＰＰを含むか、本質的にＭＳＬＰＰからなるか、またはＭＳＬＰＰからなり、
第１段階のポリマーは第２段階のポリマーに結合しており、
ＭＳＬＰＰは、次の特性：（１）第１段階のポリマーがＭＡＥＥＵを欠いているか、もしくは実質的に欠いている、および／または（２）第２段階のポリマーが、ＭＯＡを欠いているか、もしくは実質的に欠いている、および／または（３）ＭＳＬＰＰにおける第１段階のポリマーと第２段階のポリマーとの重量比が、０．６：１、もしくは０．８：１、もしくは１：１、もしくは１．２：１、もしくは１．５：１、もしくは１．８：１、もしくは２．３：１、もしくは３：１、もしくは４：１、もしくは５．７：１、もしくは９：１、もしくは１９：１である、および／または（４）ＭＳＬＰＰが０．０３μｍ〜５μｍ、もしくは２０μｍのＤ５０粒子サイズを有する、および／または（５）ＭＳＬＰＰが、０．０３μｍ、もしくは０．０５μｍ、もしくは０．０８μｍ、もしくは０．１０μｍ、もしくは０．２０μｍもしくは、０．２５、もしくは０．２９〜０．３０μｍ、もしくは０．４０μｍ、もしくは０．４５、もしくは０．５０μｍ、もしくは０．６０μｍ、もしくは０．７０μｍ、もしくは０．８０μｍ、もしくは０．９０μｍ、もしくは１．０μｍ未満のＤ５０粒子サイズを有するバインダー粒子を有する、および／または（６）ＭＳＬＰＰが、１μｍ、もしくは２μｍ、もしくは３μｍ、もしくは４μｍ、もしくは５μｍ〜６μｍ、もしくは７μｍ、もしくは９μｍ、もしくは１０μｍ、もしくは１５μｍ、もしくは１８μｍ、もしくは１９μｍ、もしくは２０μｍのＤ５０粒子サイズを有する微小球粒子を含む、のうちの１つ、いくつか、または全てを有し、
水性組成物は、以下の特性：（１）水性組成物が、水性組成物の総重量に基づいて、１重量％、もしくは５重量％、もしくは７重量％、もしくは１０重量％、もしくは１５重量％、１９重量％、もしくは２０重量％、もしくは２１重量％、もしくは２５重量％〜２６重量％、もしくは３０重量％、もしくは３５重量％、もしくは４０重量％のバインダー粒子を含む、および／または（２）水性組成物が、水性組成物の総重量に基づいて、５重量％、もしくは８重量％、もしくは１０重量％、もしくは１５重量％、もしくは２０重量％、もしくは２２重量％、もしくは２５重量％、もしくは３０重量％、もしくは３５重量％、もしくは４０重量％、もしくは４４重量％〜４５重量％、もしくは５０重量％、もしくは５５重量％、もしくは６０重量％、もしくは６５重量％、もしくは７０重量％、もしくは８０重量％の微小球粒子を含む、および／または（３）０ｐｐｍ〜１２ｐｐｍ、もしくは１３ｐｍ、もしくは１８ｐｐｍ、もしくは２０ｐｐｍ、もしくは２５ｐｐｍ、もしくは３０ｐｐｍ未満の遊離ＨＣＨＯ含有量、および／または（４）０ｐｐｍ〜９２ｐｐｍ、もしくは９５ｐｐｍ、もしくは１１４ｐｐｍ、もしくは１１５ｐｐｍ、もしくは１４３ｐｐｍ、もしくは１４５ｐｐｍ、もしくは１５０ｐｐｍ未満の総ＨＣＨＯ含有量、および／または（５）０ｐｐｍ〜０．８ｐｐｍ、もしくは０．９ｐｐｍ、もしくは１．０ｐｐｍ、もしくは１．９ｐｐｍ、もしくは２．０ｐｐｍ未満、もしくは２．０ｐｐｍ、もしくは６．０ｐｐｍ、もしくは１０．０ｐｐｍのナッシュＨＣＨＯ含有量、および／または（６）０％超、もしくは０．１％、もしくは０．５％、もしくは０．６％〜８．２％、もしくは８．５％、もしくは９．０％の６０°の光沢、および／または（７）０％超、もしくは１％、もしくは５％、もしくは７％〜８％、もしくは１０％、もしくは１５％、もしくは２０％の８５°の光沢、および／または（８）１〜２の粘着性評価、および／または（９）水性組成物が安定している、のうちの１つ、いくつか、または全てを有する。
【０１２１】
前述のＭＳＬＰＰを含む、本明細書に開示されるＭＳＬＰＰの各々における成分の合計は、１００重量％になることが理解される。
【０１２２】
前述の水性組成物を含む、本明細書に開示される水性組成物の各々における成分の合計は、１００重量％になることが理解される。
【０１２３】
特定の理論に拘束されることを望まないが、第１段階のポリマー中のＭＯＡの存在は、本水性組成物に自己架橋する能力を提供すると考えられている。しかしながら、ホルムアルデヒドはＭＯＡの乳化重合の副産物である。水性組成物、ならびに水性組成物から形成された成分を含む物品中のホルムアルデヒドの存在は、水性組成物および物品の製造業者、ならびに最終的に使用する消費者の両方にとって望ましくない。
【０１２４】
（Ａ’）（ｉ）ホルムアルデヒド捕捉モノマーおよび（ｉｉ）第２のビニルモノマーを含む第１段階のポリマーならびに（Ｂ’）（ｉ）ｎ−メチロール官能性モノマーおよび（ｉｉ）第１のビニルモノマーを含む第２段階のポリマーを含むように、第１段階のポリマーおよび第２段階のポリマーそれぞれの組成が切り替えられたＭＳＬＰＰを含む別の組成物が提供される。（Ａ’）第１段階のポリマーは（Ｂ’）第２段階のポリマーに結合する。ホルムアルデヒド除去モノマーとｎ−メチロール官能性モノマーはそれぞれ、ＭＳＬＰＰの異なる段階のポリマーに含まれている。
【０１２５】
水性組成物は、本明細書に開示される２つ以上の実施形態を含むことができる。
【０１２６】
Ｅ．物品
一実施形態では、基材および上記の水性組成物を含む物品を調製することができる。基材は水性組成物と接触している。
【０１２７】
適切な基材の非限定的な例には、不織布、紙、プラスチック、皮革、石膏、石膏ボード、ガラス、金属、およびそれらの組み合わせが含まれる。
【０１２８】
一実施形態では、物品は、不織布を含む。不織布の非限定的な例は、編まれた布地である。人工繊維の非限定的な例には、ポリエステル、ポリアミド、アクリル、ポリオレフィン、ポリ塩化ビニル、ポリ塩化ビニリデン、ポリビニルアルコール、およびそれらの組み合わせが含まれる。好適な天然繊維の非限定的な例には、羊毛、セルロースおよびそれらの組み合わせが含まれる。セルロース繊維の非限定的な例には、綿、麻、およびそれらの組み合わせが含まれる。一実施形態では、繊維は、人工繊維、セルロース繊維、およびそれらの組み合わせから選択される。
【０１２９】
一実施形態では、物品は、不織布、および不織布上のコーティングを含む。コーティングは、（Ａ）（ｉ）ＭＯＡおよび（ｉｉ）第１のビニルモノマーを含む第１段階のポリマーと、（Ｂ）（ｉ）ＭＡＥＥＵおよび（ｉｉ）第２のビニルモノマーを含む第２段階のポリマーとを含むＭＳＬＰＰを含む組成物を含む。第１段階のポリマーは第２段階のポリマーに結合している。
【０１３０】
コーティングは不織布と接触している。一実施形態では、コーティングは、コーティングが不織布の厚さ全体にわたって繊維と接触するように、不織布全体に、または実質的に不織布全体に分散される。
【０１３１】
一実施形態では、コーティングは、不織布、またはさらに不織布の繊維に直接接触する。本明細書で使用される場合、「直接接触する」という用語は、コーティングが不職布（またはさらに、繊維）に直接隣接して配置され、コーティングが不職布（またはさらに、繊維）に接触し、介在層、介在コーティング、および／または介在構造がコーティングと不職布との間に存在しないコーティングの配置である。
【０１３２】
別の実施形態では、コーティングは、不織布、またはさらに不織布の繊維に間接的に接触する。本明細書で使用される場合、「間接接触する」という用語は、介在層、介在コーティング、および／または介在構造がコーティングと布地（またはさらに、繊維）との間に存在するコーティングの配置である。
【０１３３】
一実施形態では、不織布を含む物品は、６０００ｇ／インチ、または６５００ｇ／インチ、または７０００ｇ／インチ、または７１００ｇ／インチ〜７５００ｇ／インチ、または８０００ｇ／インチ、または９０００ｇ／インチ、または１００００ｇ／インチ、または１５０００ｇ／インチ、または２００００ｇ／インチの乾燥張力を有する。
【０１３４】
一実施形態では、不織布を含む物品は、２０００ｇ／インチ、または２１００ｇ／インチ〜３５００ｇ／インチ、または４０００ｇ／インチ、または５０００ｇ／インチ、または１００００ｇ／インチ、または１５０００ｇ／インチ、または２００００ｇ／インチの湿潤張力を有する。
【０１３５】
一実施形態では、不織布を含む物品は、２０％、または２５％、または３０％〜４５％、または５０％、または５５％、または６０％、または７０％、または８０％、または９０％、または９５％、または１００％の湿潤張力保持率を有する。別の実施形態では、物品は、２０％〜１００％、または２５％〜８０％、または３０％〜８０％の湿潤張力保持率を有する。２０％〜１００％の湿潤張力保持率は、コーティングが、洗浄可能であるべき衣類など、普通水にさらされる物品用途のため、不織布の繊維を互いに十分に結合することを示す。十分な湿潤張力保持率がないと、水にさらされた後、物品はほつれたり、バラバラになったりする。
【０１３６】
一実施形態では、不織布を含む物品は、２０００ｇ／インチ、または２５００ｇ／インチ、または３０００ｇ／インチ〜４０００ｇ／インチ、または４５００ｇ／インチ、または５０００ｇ／インチ、または１００００ｇ／インチ、または２００００ｇ／インチのイソプロピルアルコール（ＩＰＡ）張力を有する。
【０１３７】
一実施形態では、不織布を含む物品は、３５％、または４０％、または４３％〜５０％、または５５％、または６０％、または７０％、または８０％、または９０％、または９５％、または１００％のＩＰＡ張力保持率を有する。
【０１３８】
一実施形態では、不織布を含む物品は（ｉ）２０％、または２５％、または３０％〜４５％、または５０％、または５５％、または６０％、または７０％、または８０％、または９０％、または９５％、または１００％の湿潤張力保持率、および（ｉｉ）３５％、または４０％、または４３％〜５０％、または５５％、または６０％、または７０％、または８０％、または９０％、または９５％、または１００％のＩＰＡ張力保持率を有する。
【０１３９】
一実施形態では、物品は、１〜２までの粘着性評価を有する。
【０１４０】
一実施形態では、物品は、０％超、または０．１％、または０．５％、または０．６％〜８．２％、または８．５％、または９．０％の６０°の光沢を有する。
【０１４１】
一実施形態では、物品は、０％超、または１％、または５％、または７％〜８％、または１０％、または１５％、または２０％の８５°の光沢を有する。
【０１４２】
一実施形態では、物品は、不織布および不織布上のコーティングを含む。コーティングは、
（Ａ）粒子の総重量に基づき、４０重量％、または４５重量％、または５０重量％、または５５重量％、または６０重量％、または６５重量％、または７０重量％、または７５重量％、または８０重量％から、８５重量％、または９０重量％、または９５重量％の第１段階のポリマーであって、第１段階のポリマーの乾燥重量に基づき、（ｉ）１重量％、または２重量％、または３重量％〜６重量％、または７重量％、または８重量％、または９重量％、または１０重量％のＭＯＡの重合単位、および（ｉｉ）第１段階のポリマーの乾燥重量に基づき、９０重量％、または９１重量％、または９２重量％、または９３重量％、または９４重量％〜９７重量％、または９８重量％、または９９重量％の第１のビニルモノマーの重合単位を含む、第１段階のポリマー、
（Ｂ）粒子の総重量に基づき、５重量％、または１０重量％、または１５重量％〜２０重量％、または２５重量％、または３０重量％、または３５重量％、または４０重量％、または４５重量％、または５０重量％、または５５重量％、または６０重量％の第２段階のポリマーを含み、（ｉ）第２段階のポリマーの乾燥重量に基づき、１重量％、または２重量％、または３重量％、または４重量％〜５重量％、または６重量％、または７重量％、または８重量％、または９重量％、または１０重量％、または１１重量％、または１２重量％、または１３重量％、または１４重量％、または１５重量％のＭＡＥＥＵの重合単位、および（ｉｉ）第２段階のポリマーの乾燥重量に基づき、８５重量％、または８６重量％、または８７重量％、または８８重量％、または８９重量％、または９０重量％、または９１重量％、または９２重量％、または９３重量％、または９４重量％、または９５重量％〜９６重量％、または９７重量％、または９８重量％、または９９重量％の第２のビニルモノマーの重合単位を含む、第２段階のポリマー、を含むか、本質的にそれらからなるか、またはそれらからなるＭＳＬＰＰを含む組成物を含み、
第１段階のポリマーは、第２段階のポリマーに結合しており、
ＭＳＬＰＰは、以下の特性：（１）第１段階のポリマーが、ＭＡＥＥＵを欠いているか、もしくは実質的に欠いている、および／または（２）第２段階のポリマーが、ＭＯＡを欠いているか、もしくは実質的に欠いている、および／または（３）第１段階のポリマーと第２段階のポリマーとの重量比が、０．６：１、もしくは０．８：１、もしくは１：１、もしくは１．２：１、もしくは１．５：１、もしくは１．８：１、もしくは２．３：１、もしくは３：１、もしくは４：１、もしくは５．７：１、もしくは９：１、もしくは１９：１からである、および／または（４）ＭＳＬＰＰが０．０３μｍ、または０．１０μｍ、または０．２０μｍ、または０．２５、または０．２９〜０．３０μｍ、または０．４０μｍ、または０．４５、または０．５０μｍ、または０．６０μｍ、または０．７０μｍ、または０．８０μｍ、または０．９０μｍ、または１．０μｍ未満のＤ５０粒子サイズを有するバインダー粒子を含む、および／または（５）ＭＳＬＰＰが、１μｍ、または２μｍ、または３μｍ、または４μｍ、または５μｍ〜６μｍ、または７μｍ、または８μｍ、または１０μｍ、または１５μｍ、または２０μｍのＤ５０粒子サイズを有する微小球粒子を含む、のうちの１つ、いくつか、または全てを有し、
組成物は、以下の特性：（１）水性組成物が、水性組成物の総重量に基づいて１重量％、もしくは５重量％、もしくは７重量％、もしくは１０重量％、もしくは、１５重量％、１９重量％、もしくは２０重量％、もしくは２１重量％、もしくは２５重量％〜２６重量％、もしくは３０重量％、もしくは３５重量％、もしくは４０重量％のバインダー粒子を含む、および／または（２）水性組成物が、５重量％、もしくは８重量％、もしくは１０重量％、もしくは１５重量％、もしくは２０重量％、もしくは２２重量％、もしくは２５重量％、もしくは３０重量％、もしくは３５重量％、もしくは４０重量％％、もしくは４４重量％〜４５重量％、もしくは５０重量％、もしくは５５重量％、もしくは６０重量％、もしくは６５重量％、もしくは７０重量％、もしくは８０重量％の微小球粒子を含む、および／または（３）０ｐｐｍ〜１２ｐｐｍ、もしくは１３ｐｍ、もしくは１８ｐｐｍ、もしくは２０ｐｐｍ、もしくは２５ｐｐｍ、もしくは３０ｐｐｍ未満の遊離ＨＣＨＯ含有量、および／もしくは（４）０ｐｐｍ〜９２ｐｐｍ、もしくは９５ｐｐｍ、もしくは１１４ｐｐｍ、もしくは１１５ｐｐｍ、もしくは１４３ｐｐｍ、もしくは１４５ｐｐｍ、もしくは１５０ｐｐｍ未満の総ＨＣＨＯ含有量、および／または（５）０ｐｐｍ〜０．８ｐｐｍ、もしくは０．９ｐｐｍ、もしくは１．０ｐｐｍ、もしくは１．９ｐｐｍ、もしくは２．０ｐｐｍ未満、もしくは２．０ｐｐｍ、もしくは６．０ｐｐｍ、もしくは１０．０ｐｐｍのナッシュＨＣＨＯ含有量、および／または（６）０％超、もしくは０．１％、もしくは０．５％、もしくは０．６％〜８．２％、もしくは８．５％、もしくは９．０％の６０°の光沢、および／または（７）０％超、もしくは１％、もしくは５％、もしくは７％〜８％、もしくは１０％、もしくは１５％、もしくは２０％の８５°の光沢、および／または（８）１〜２の粘着性評価、および／または（９）水性組成物が安定している、のうちの１つ、いくつか、または全てを有する水性組成物から形成され、
この物品は、次の特性：（１）６０００ｇ／インチ、もしくは６５００ｇ／インチ、もしくは７０００ｇ／インチ、もしくは７１００ｇ／インチから７５００ｇ／インチ、もしくは８０００ｇ／インチ、もしくは９０００ｇ／インチ、もしくは１００００ｇ／インチ、もしくは１５０００ｇ／インチ、もしくは２００００ｇ／インチの乾燥張力、および／または（２）２０００ｇ／インチ、もしくは２１００ｇ／インチ〜３５００ｇ／インチ、もしくは４０００ｇ／インチ、もしくは５０００ｇ／インチ、もしくは１００００ｇ／インチ、もしくは１５０００ｇ／インチ、もしくは２００００ｇ／インチの湿潤張力、および／または（３）２０％、もしくは２５％、もしくは３０％〜４５％、もしくは５０％、もしくは５５％、もしくは６０％、もしくは７０％、もしくは８０％、もしくは９０％、もしくは９５％、もしくは１００％の湿潤張力保持率、および／または（４）２０００ｇ／インチ、もしくは２５００ｇ／インチ、もしくは３０００ｇ／インチから４０００ｇ／インチ、もしくは４５００ｇ／インチ、もしくは５０００ｇ／インチ、もしくは１００００ｇ／インチ、もしくは１５０００ｇ／インチ、もしくは２００００ｇ／インチのＩＰＡ張力、および／または（５）３５％、もしくは４０％、もしくは４３％〜５０％、もしくは５５％、もしくは６０％、もしくは７０％、もしくは８０％、もしくは９０％、もしくは９５％、もしくは１００％のＩＰＡ張力保持率、および／または（６）０％超、もしくは０．１％、もしくは０．５％、もしくは０．６％〜８．２％、もしくは８．５％、もしくは９．０％の６０°の光沢、および／または（７）０％超、もしくは１％、もしくは５％、もしくは７％〜８％、もしくは１０％、もしくは１５％、もしくは２０％の８５°の光沢、および／または（８）１〜２までの粘着性評価、のうちの１つ、いくつか、または全てを有する。
【０１４３】
上記のような物品は、典型的には、不織布を水性組成物と接触させ、次いで、移動する空気への曝露、２５℃を超える温度への曝露、またはそれらの組み合わせによって水を蒸発させることによって作製することができる。不織布を本水性組成物と接触させる非限定的な方法には、浸漬、ブラシがけ、噴霧、さっと漬ける、注入、およびそれらの組み合わせが含まれる。特定の理論にとらわれないが、水の蒸発中または蒸発後に、ＭＳＬＰＰ上の潜在的な架橋基が互いに化学反応を起こし、ＭＳＬＰＰ間に共有結合を形成すると考えられている。潜在的な架橋基によって形成される結合は、第１段階のポリマーを第２段階のポリマーに接続し、異なるＭＳＬＰＰに存在するポリマー鎖も接続する。
【０１４４】
一実施形態では、水性組成物は、例えばフラットマットの形態である、不織布と接触する。不織布は、水性組成物と接触する前は繊維が互いに結合され、またはされていなくても良い。水性組成物から水が蒸発するか、または実質的に蒸発して、不織布と接触するコーティングを形成する。
【０１４５】
好適な物品の非限定的な例には、衣類、タオル、寝具、ブランケット、看板、ウェットタオル、フィルター、靴、バッグ、おもちゃ、旗、家具、カーテン、カーペット、カーペット裏地、壁装材、自動車用途（例えば、天井の内張り、フードライナー、フローリング、座席の詰め物など）およびそれらの組み合わせが含まれる。
【０１４６】
本物品は、本明細書に開示される２つ以上の実施形態を含み得る。
【０１４７】
ここで、限定ではなく例として、本開示のいくつかの実施形態を、次の実施例で詳細に説明する。
【実施例】
【０１４８】
実施例において使用されるモノマーは、下記の表１に提供する。
【表２】
2022501484.tif 000010
【０１４９】
Ａ．バインダー粒子を含む水性組成物の代表的な調製
サンプル１およびサンプル１１のバインダー粒子を含む水性組成物は、以下の重合手順を使用して２段階乳化重合で形成される。
１．ウォーターバスの温度を４０℃に設定し、攪拌速度を７５回転／分（ＲＰＭ）に設定する。（表２の）Ａを反応ボトルへ加え、次いでパージに５分間Ｎ２でボトルをパージする。
２．Ａ（表２の）反応混合物ＢをＮ２で５分間パージし、Ａが入っている反応ボトルに移す。
３．Ｎ２でＡおよびＢを含有する反応容器をパージし、かつ迅速にガスケットでボトルをキャップする。キャップをした反応ボトルをウォーターバスに入れる。
４．（表２の）ＣおよびＤをＮ２で５分間パージし、次にＣおよびＤをＡおよびＢを含む反応ボトルに注入する。反応ボトルを４０℃の温度で１２０分間攪拌する。
５．（表２の）ＥとＦをＮ２で５分間パージしてから、反応ボトルに注入する。反応ボトルを４０℃の温度で６０分間撹拌する。
６．（表２の）第２段階の混合物ＧをＮ２で５分間パージしてから、反応ボトルに注入する。
７．（表２の）ＨをＮ２で５分間パージし、反応ボトルに注入する。反応ボトルを４０℃の温度で６０分間撹拌する。
８．（表２の）ＩとＪをＮ２で５分間パージし、反応ボトルに注入しする。反応ボトルを４０℃の温度で一晩攪拌する。
９．室温（２３℃）まで冷却し、ラテックスポリマーサンプルを収集し、第１段階／第２段階のラテックスポリマーサンプルの特性を明らかにする。
【表３−１】
2022501484.tif 000011
【表３−２】
2022501484.tif 000012
【０１５０】
水性組成物サンプル１〜１２は、サンプル１および１１を調製するための上記の手順を使用して調製される。各サンプルにおいて、乾燥した第１段階のポリマーと乾燥した第２段階のポリマーの重量比は８０：２０である。
【０１５１】
水性組成物サンプル１３は、第２段階のポリマーを欠く第１段階のポリマーである。
【０１５２】
水性組成物サンプル１〜１３の組成および特性を以下の表３に示す。
【表４−１】
2022501484.tif 000013
【表４−２】
2022501484.tif 000014
【０１５３】
水性組成物サンプル１〜４、９、１１、および１２は、濾紙を水性組成物でコーティングすることにより、グレード４のＷＨＡＴＭＡＮ（商標）濾紙（不織布、２．５オンス／ヤード（８６ｇ／ｃｍ）の湿潤した重ねた木材パルプから形成）上へコーティングされる。具体的には、濾紙を３００ｍＬの水性組成物に０．１秒超から１分未満の期間浸漬し、（ｉｉ）水性組成物から取り出し、（ｉｉｉ）Ｍａｔｈｉｓ（商標）パダーでパディングし、（ｉｖ）１５０℃の温度のオーブンで３分間乾燥および架橋して、架橋物品を形成する。ポリマー粒子の付加は、全架橋物品の２５重量％になるように制御される。不織布と接触するコーティングを有する物品が形成される。水性組成物サンプル１〜４、９、１１、および１２から形成されたコーティングを有する物品サンプルの特性を以下の表４に提供する。
【０１５４】
表３および４において、重量パーセントは、第１段階のポリマーおよび第２段階のポリマーそれぞれの総重量に基づいている。言い換えれば、サンプル１の第１段階のポリマーは、第１段階のポリマーの総重量に基づいて、５０重量％のＥＡおよび５０重量％のＢＡを含む。表３、表４において、「ＨＣＨＯ」はホルムアルデヒド、「ＮＭ」は測定されていない値を示している。
【表５】
2022501484.tif 000015
【０１５５】
サンプル１、５、および９は、（Ａ）第１のビニルモノマーを含むがＭＯＡを欠く第１段階のポリマーならびに（Ｂ）第２のビニルモノマーおよびＭＯＡ（ＭＡＥＥＵではなく）を含む第２段階のポリマーを有するバインダー粒子を含有する水性組成物である。表３に示すように、サンプル１、５、および９は、それぞれ１０．０ｐｐｍを大幅に超える（それぞれ、２７４ｐｐｍ、３５９ｐｐｍ、および７６ｐｐｍ）ナッシュＨＣＨＯ含有量を示す。したがって、サンプル１、５、および９は、ＭＯＡの乳化重合中にホルムアルデヒドが形成されることを示している。サンプル１、５、および９はそれぞれ１０．０ｐｐｍを超えるナッシュＨＣＨＯ含有量を示すため、サンプル１、５、および９から形成されたコーティングを施した物品は、天井の内張りやフードライナーなどの自動車用途での使用には適していない。
【０１５６】
サンプル２、６、および１０は、（Ａ）第１のビニルモノマーを含むがＭＯＡを欠く第１段階のポリマーならびに（Ｂ）第２のビニルモノマーおよびＭＡＥＥＵを含有する第２段階のポリマーを含有するバインダー粒子を含む水性組成物である。したがって、サンプル２、６、および１０には、ホルムアルデヒドを生成するモノマー（ＭＯＡ）が含まれていないため、表３に示すように、１０．０ｐｐｍ未満のナッシュＨＣＨＯ含有量を示す。しかしながら、表４は、サンプル２から形成されたコーティングを有する物品が、（ｉ）２０％未満の湿潤張力保持率および（ｉｉ）３５％未満のＩＰＡ張力保持率を示すことを示している。湿潤張力保持率が２０％未満の物品は、水にさらされるとほつれたりバラバラになったりするため、洗濯可能であるべき衣類など、普通、水にさらされる物品の用途には適していない。
【０１５７】
出願人は、（Ａ）ＭＯＡおよび第１のビニルモノマーを含む第１段階のポリマーならびに（Ｂ）ＭＡＥＥＵおよび第２のビニルモノマーを含有する第２段階のポリマーを有するバインダー粒子を含む水性組成物（サンプル３、７、および１１）は、表３に示すように、２．０ｐｐｍ未満の好適なナッシュＨＣＨＯ含有量を有利に示すことを予期せず発見した。さらに、表４は、サンプル３または１１から形成されたコーティングを有する物品が、驚くべきことに、（ｉ）少なくとも２０％の湿潤張力保持率および（ｉｉ）少なくとも３５％のＩＰＡ張力保持率の両方を示すことを示している。したがって、サンプル３または１１から形成されたコーティングを施した物品は、洗濯可能であるべき衣類など、普通、水にさらされる物品の用途に適している。
【０１５８】
出願人は、（Ａ）ＭＡＥＥＵ（ＭＯＡではなく）および第１のビニルモノマーを含む第１段階のポリマーならびに（Ｂ）ＭＯＡ（ＭＡＥＥＵではなく）および第２のビニルモノマーを含む第２段階のポリマーを有するバインダー粒子を含む水性組成物（サンプル４、８、および１２）は、有利なことに表３に示すように、１０ｐｐｍ未満の含有量のナッシュＨＣＨＯ含有量を示すことを予期せず発見した。したがって、サンプル４、８、および１２から形成されたコーティングを施した物品は、天井の内張りやフードライナーなどの自動車用途での使用に適している。
【０１５９】
Ｂ．微小球粒子を含む水性組成物
アクリルオリゴマーシード（ＡＯＳ）の水性分散液は、ＵＳ８，６８６，０９６、実施例１および５（１９列および２０列）に記載されているように調製される。水性分散液は、３３重量％の固形分を有する。アクリルオリゴマーシードには、６７重量％のアクリル酸ブチル（ＢＡ）、１８重量％ｎ−ドデシルメルカプタン、１４．８重量％メタクリル酸メチル（ＭＭＡ）、および０．２重量％のメタクリル酸（ＭＡＡ）が含まれる。ディスク遠心光沈降法（ＤＣＰ）による決定では、アクリルオリゴマーシードは、８５５ｎｍ（０．８５５μｍ）のＤ５０粒子サイズ、および５％の変動係数を有す。アクリルオリゴマーシードは、２，５３２ｇ／ｍｏｌの重量平均分子量（Ｍｗ）を有する。
【０１６０】
サンプル１４〜１６の第１のモノマーエマルジョン（ＭＥ  １）は、脱イオン水（２１８ｇ）、Ｓｉｐｏｎａｔｅ（商標）ＤＳ−４分岐アルキルベンゼンスルホン酸（７．２７ｇ、２２．５重量％水溶液、ドデシルベンゼンスルホン酸ナトリウム）、アクリル酸ｎ−ブチル（ＢＡ、４４４．１３ｇ）、およびＡＬＭＡ（１８．５３ｇ）を組み合わせて最初のフラスコで調製する。サンプル１７の第１のモノマーエマルジョン（ＭＥ  １）は、ＭＯＡ（１１．２８ｇ）（水に４５重量％のｎ−メチロールアクリルアミドを含む商品名ＦＬＯＣＲＹＬ  ＭＯＡ  ４５でＳＮＦ  Ｆｌｏｅｒｇｅｒから入手可能）も含むフラスコで調製される。
【０１６１】
開始剤エマルジョン（ＩＥ）は、脱イオン水（８．４ｇ）、Ｓｉｐｏｎａｔｅ（商標）ＤＳ−４（０．０９１ｇ、２２．５重量％水溶液）、およびｔ−ブチルペルオキシ−２−エチルヘキサノエート（ＴＢＰＥＨ、２．４ｇ、９８重量％活性）を組み合わせて、別のバイアルで調製する。ＩＥは、５，０００ｒｐｍで、ホモジナイザーで５分間乳化される。
【０１６２】
脱イオン水（７３０．６ｇ）を２段乳化重合反応器に加え、９０℃に加熱した後、アクリルオリゴマーシード（ＡＯＳ）（５．６５ｇ、固形分３３％）を反応器に加え、続いて１５分をかけて第１のモノマーエマルジョン（ＭＥ  １）を添加する。６０分間保持した後、開始剤エマルジョン（ＩＥ）を反応器にショット添加し、重合反応を開始する。発熱により、反応器の温度が９０℃に上昇する。ピーク発熱温度で、反応を５分間保持し、次に７８℃に冷却する。
【０１６３】
イソアスコルビン酸（ＩＡＡ）のショット（５．６ｇの水に０．１７５ｇ）を反応器に加える。
【０１６４】
第２のモノマーエマルジョン（ＭＥ  ２）は別のフラスコで調製される。サンプル１４〜１７の第２のモノマーエマルジョン（ＭＥ  ２）の成分は、以下の表５に提供されている。
【表６】
2022501484.tif 000016
【０１６５】
第２のモノマーエマルジョン（ＭＥ  ２）、ｔ−ブチルヒドロペルオキシド溶液（ｔ−ＢＨＰ、０．６４９ｇ（３９．７ｇの水に７０重量％）、およびＩＡＡ（３９．７の水に０．２９ｇ）が４５分にわたって反応器に供給される。残りのモノマーに次いでＦｅＳＯ  ４・７Ｈ２Ｏ（０．０７ｇ）、ｔ−ＢＨＰの溶液（２１．２ｇの水に１．１２ｇ（７０％水溶液））、およびＩＡＡ（１５．６ｇの水に０．５６ｇ）を反応器へ供給する。得られた分散液は、ＡＣＲＹＳＯＬ（商標）ＡＳＥ−６０レオロジー調整剤（Ｔｈｅ  Ｄｏｗ  Ｃｈｅｍｉｃａｌ  Ｃｏｍｐａｎｙから入手可能）を使用して増粘した後、中和する。得られた分散液を保存するために殺生物剤が添加される。分散液は４５μｍスクリーンで濾過される。スクリーンに残ったゲルを集めて乾燥させる（０．５重量％）。濾液の固形分を分析する。
【０１６６】
サンプル１４〜１７の組成を以下の表６に示す。表６において、重量パーセントは、第１段階のポリマーおよび第２段階のポリマーそれぞれの総重量に基づいている。言い換えれば、サンプル１４の第１段階のポリマーは、第１段階のポリマーの総重量に基づいて、９６重量％のＢＡおよび４重量％のＡＬＭＡを含む。
【表７】
2022501484.tif 000017
【０１６７】
Ｃ．バインダー粒子および微小球粒子を含むコーティング組成物
つや消しされた透明なコーティング組成物のサンプルは、３ピンの攪拌棒を使用して攪拌しながらプラスチック塗料容器で調製される。サンプル１４、１６、または１７（上記のとおり）の１つを分散液として容器に追加し、続いて（ｉ）水、（ｉｉ）増粘剤、（ｉｉｉ）サンプル２、１１、または１３（上記のとおり）の１つ、および（ｉｖ）塩基（水酸化アンモニウム水溶液、２８重量％溶液）を加える。混合物を５分間撹拌し、次にドローダウンをＬｅｎｅｔａ  ５Ｃ不透明度チャート上に３ミルのバードドローダウンバーを使用して調製する。コーティングは１０５℃の強制空気オーブンで５分間乾燥される。
【０１６８】
各コーティング組成物サンプルの組成および特性を、以下の表７に提供する。
【表８】
2022501484.tif 000018
【０１６９】
出願人は、予想外のことに、（１）（Ａ）ＥＡ、ＭＭＡ、およびＭＯＡを含む第１段階のポリマーおよび（Ｂ）ＥＡ、ＭＭＡ、およびＭＡＥＥＵを含む第２段階のポリマーを有するバインダー粒子（サンプル１１）ならびに（２）（Ａ）ＢＡ、ＡＬＭＡ、ＭＯＡを含む第１段階のポリマーおよび（Ｂ）ＭＭＡ、ＥＡ、およびＭＡＥＥＵを含む第２段階のポリマーを有する微小球粒子（サンプル１７）の両方を含有する水性組成物から形成されたコーティングを有する物品（サンプル１８および１９）が（ｉ）１または２の粘着性評価によって証明されるように、低い粘着性、（ｉｉ）９％未満の６０°光沢、および（ｉｉｉ）２０％未満の８５°光沢を示すことを見出した。粘着性評価が１または２であることから明らかなように、粘着性が低いということは、粘着性評価が高い（３または４の）比較品よりも、触覚が向上し、ブロック化抵抗が高く、汚れの付着が少ないことを示す。その結果、本物品は、柔軟なおよび剛性の基材をコーティングするのに好適な低光沢および低感触のコーティングである。
【０１７０】
本開示は、本明細書に含まれる実施形態および例示に限定されず、以下の特許請求の範囲にある実施形態の一部および異なる実施形態の要素の組み合わせを含む、これらの実施形態の変更された形態を含むことが、明確に意図されている。
【国際調査報告】
2022501484.tif 000019
2022501484.tif 000020
2022501484.tif 000021